СПОСОБ ПОЛУЧЕНИЯ ЭЛЕКТРОКАТАЛИЧЕСКОЙ КОМПОЗИЦИИ НА ОСНОВЕ ПОЛИПИРРОЛА

-2
1. Способ получения электрокаталитической композиции на основе полипиррола, включающий полимеризацию пиррола в присутствии платинированной сажи и поверхностно-активной добавки, отличающийся тем, что процесс ведут под действием радикального инициатора в органическом растворителе при температуре около 0°С, где в качестве радикального инициатора используют дициклогексилпероксидикарбонат, а в качестве органического растворителя - этилцеллозольв, после смешивания компонентов проводят вакуумирование смеси порядка 10 мм рт.ст., а в процессе инициирования на систему воздействуют акустическим полем с частотой 20-22 кГц, процесс полимеризации пиррола ведут до получения растворимой в органических растворителях электрокаталитической композиционной системы.
3
2
12-14
3
2
+
1
-
1
2. Способ по п.1, отличающийся тем, что в качестве поверхностно-активной добавки берут продукт взаимодействия третичного амина (CH)NR (R - алифатический остаток C) и окиси пропилена в этилцеллозольве, включающий ионную составляющую (четвертичное аммониевое основание (CH)RNR(OH), где R - олигомеры окиси пропилена) и неионную (олигомеры окиси пропилена).
3. Способ по п.1, отличающийся тем, что электрокаталитическую композицию получают при следующем соотношении указанных компонентов, мас.%:
Пиррол
15-17
Платинированная сажа
6-8
Поверхностно-активная добавка
8-10
Дициклогексилпероксидикарбонат
5-7
Этилцеллозольв
Остальное
4. Способ по п.1 или 3, отличающийся тем, что растворимость полученной композиции проверяют в органических раствортелях типа хлороформ, хлористый метилен, этилцеллозольв, N-метилпирролидон.